"メタ型全芳香族ポリアミド繊維を含む紡績糸であって、前記メタ型全芳香族ポリアミド繊維は、捲縮が付与されたものであり、単糸繊度が10.0~50.0dtexであり、残存溶媒量が繊維全体の質量に対して1.0質量以下である紡績糸。25°Cの20質量硫酸水溶液に600時間浸漬した後の強度保持率が60以上である請求項1記載の紡績糸。前記メタ型全芳香族ポリアミド繊維の破断強度が5.0~6.5cN/dtexである請求項1記載の紡績糸。本発明は、上記背景技術に鑑みてなされたものであり、その目的とするところは、酸性雰囲気での強度の低下が抑制されたメタ型全芳香族ポリアミド繊維を用いた紡績糸を提供することにある。本発明者らは、上記の課題に鑑み鋭意研究を重ねた。その結果、紡績糸を構成するメタ型全芳香族ポリアミド繊維として、単糸繊度が特定範囲であり、残存する溶媒の含有量が特定値以下である全芳香族ポリアミド繊維を用いれば、上記課題を解決できることを見出し、本発明を完成するに至った。すなわち、本発明は、メタ型全芳香族ポリアミド繊維を含む紡績糸であって、前記メタ型全芳香族ポリアミド繊維は、捲縮が付与されたものであり、単糸繊度が10.0~50.0dtexであり、残存溶媒量が繊維全体の質量に対して1.0質量以下である紡績糸である。本発明の紡績糸は、酸性雰囲気下での使用においても強度の低下が少ない紡績糸となる。したがって、本発明の紡績糸から得られる繊維製品は、より過酷な酸性雰囲気においても耐久性に優れたものとなる。また、本発明の紡績糸は、単糸繊度が大きく繊維中に残存する溶媒の量が非常に少ない繊維から構成されるため、紡績糸および紡績糸から形成される製品の耐久性を向上できるとともに、高温下での加工および使用にあっても、繊維または製品の着色または変色を抑制することができる。<メタ型全芳香族ポリアミド繊維>本発明に用いるメタ型全芳香族ポリアミド繊維は、以下の特定の物性を備える。本発明に用いるメタ型全芳香族ポリアミド繊維の物性、構成、および、製造方法等について以下に説明する。[メタ型全芳香族ポリアミド繊維の物性]単繊維の繊度単糸繊度本発明に用いるメタ型全芳香族ポリアミド繊維は、単繊維の繊度単糸繊度が10.0~50.0dtexの太繊度の繊維である。単繊維の繊度が10.0dtex未満であると、耐酸性の効果が不十分となるため好ましくない。50.0dtexを超える場合には、剛直性が高くなりすぎるため、紡績糸への加工時および紡績糸から製品への加工時の取り扱い性等を悪化させることがある。本発明に用いるメタ型全芳香族ポリアミド繊維の単繊維繊度単糸繊度は、10.0~40.0dtexの範囲であることが耐久性の点でさらに好ましく、14.0~30.0dtexの範囲であることが最も好ましい。残存溶媒量メタ型全芳香族ポリアミド繊維は、通常、ポリマーをアミド系溶媒に溶解した紡糸原液から製造されるため、必然的に該繊維に溶媒が残存する。しかしながら、本発明に用いるメタ型全芳香族ポリアミド繊維は、繊維中に残存する溶媒の量が、繊維質量に対して1.0質量以下である。1.0質量以下であることが必須であり、0.5質量以下であることがより好ましい。特に好ましくは、0.01~0.1質量である。繊維質量に対して1.0質量を超えて溶媒が繊維中に残存している場合には、200°Cを超えるような高温雰囲気下における加工や使用の際に、黄変しやすくなり、また、著しく強度が低下したりするため好ましくない。メタ型全芳香族ポリアミド繊維中の残存溶媒量を1.0質量以下にするためには、繊維の製造工程において、スキンコアを有さず緻密な凝固形態をとるよう特定の凝固浴を用いて湿式紡糸するとともに、特定範囲内の紡糸ドラフトで凝固糸を引き上げて繊維を得る。なお、本発明における繊維中に残存する溶媒量とは、以下の方法で得られる値をいう。残存溶媒量の測定方法洗浄工程の出側にて繊維をサンプリングし、該繊維を遠心分離機回転数5,000rpmに10分かけ、このときの繊維質量M1を測定する。この繊維を、質量M2gのメタノール中で4時間煮沸し、繊維中のアミド系溶媒および水を抽出する。抽出後の繊維を105°C雰囲気下で2時間乾燥し、乾燥後の繊維質量Pを測定する。また、抽出液中に含まれるアミド系溶媒の質量濃度Cを、ガスクロマトグラフにより求める。繊維中に残存する溶媒量アミド系溶媒質量Nは、上記のM1、M2、P、およびCを用いて、下記式により算出する。N=[C/100]×[M1M2-P/P]×100破断強度本発明に用いるメタ型全芳香族ポリアミド繊維は、破断強度が5.0~6.5cN/dtexの範囲であることが好ましい。さらに好ましくは5.5~6.5cN/dtexの範囲であり、5.8~6.5cN/dtexの範囲であることが最も好ましい。破断強度が5.0cN/dtex未満である場合には、本発明の紡績糸から得られる製品の強度が低いために、製品用途の使用に耐え難くなり好ましくない。一方、6.5cN/dtexを超える場合には、伸度が大幅に低下し、製品の取り扱いが困難になる等の問題が発生する。メタ型全芳香族ポリアミド繊維の破断強度を上記範囲内にするためには、繊維の製造工程において、スキンコアを有さず緻密な凝固形態をとるよう特定の凝固浴を用いて湿式紡糸するとともに、特定範囲内の紡糸ドラフトで凝固糸を引き上げ、特定倍率の範囲内で可塑延伸を行って繊維を得る。なお、本発明における破断強度とは、JISL1015に基づき、測定機器としてインストロン社製、型番5565を用いて、以下の条件で測定して得られる値をいう。測定条件つかみ間隔:20mm初荷重:0.044cN1/20g/dtex引張速度:20mm/分断面形状本発明に用いるメタ型全芳香族ポリアミド繊維の断面形状は、特に限定されるものではなく、円形、楕円形、その他任意の形状であってよく、多数の紡糸孔を有する紡糸口金を用いた湿式紡糸により得られる断面形状であればよい。破断伸度本発明に用いるメタ型全芳香族ポリアミド繊維は、破断伸度が15以上であることが好ましく、18以上であることがさらに好ましく、20以上であることが特に好ましい。破断伸度が15未満である場合には、紡績工程における工程通過性が低下するため好ましくない。メタ型全芳香族ポリアミド繊維の破断伸度は、後記する製造方法における凝固工程において、スキンコアを有さず緻密な凝固形態をとるよう特定の凝固浴を用いて湿式紡糸することにより制御することができる。15以上とするためには、凝固液として、アミド系溶媒、例えば、DMAcN、N-ジメチルアセトアミドの濃度50~60質量の水溶液を用い、浴液の温度を10~30°Cとすればよい。なお、ここでいう破断伸度とは、JISL1015に基づき、上記した破断強度の測定条件で測定して得られる値をいう。強度保持率耐酸性本発明に用いるメタ型全芳香族ポリアミド繊維の耐酸性としては、25°Cで20質量硫酸水溶液中に600時間浸漬した後の強度保持率が70以上であることが好ましい。75以上であることがさらに好ましく、80以上であることが特に好ましい。強度保持率が70未満である場合には、本発明の紡績糸を、長期間にわたって酸性雰囲気で使用した場合に、繊維の機械的強度が低下して劣化が起こり、ひいては破損してしまう。強度保持率を70以上とするためには、繊維の製造工程において、スキンコアを有しない凝固形態となるよう凝固浴の成分あるいは条件を調節し、かつ、洗浄工程を経た後に特定温度で乾熱処理を実施して繊維を得る。なお、本発明における25°Cで20質量硫酸水溶液中に600時間浸漬した後の強度保持率耐酸性とは以下の方法で得られる値をいう。強度保持率耐酸性の測定方法セパラブルフラスコへ20質量の硫酸水溶液を入れ、繊維51mmを浸漬する。続いて、セパラブルフラスコを恒温水溶液中に浸漬し、温度25°Cに維持し、繊維を600時間浸漬する。浸漬前後の繊維につき、破断強度の測定をそれぞれ実施し、浸漬後の繊維の強度保持率を求める。<メタ型全芳香族ポリアミド>[メタ型全芳香族ポリアミドの構成]本発明に用いるメタ型全芳香族ポリアミド繊維を構成するメタ型全芳香族ポリアミドは、メタ型芳香族ジアミン成分とメタ型芳香族ジカルボン酸成分とから構成されるものであり、本発明の目的を損なわない範囲内で、パラ型等の他の共重合成分が共重合されていてもよい。本発明において特に好ましく使用されるのは、力学特性、耐熱性、難燃性の観点から、メタフェニレンイソフタルアミド単位を主成分とするメタ型全芳香族ポリアミドである。メタフェニレンイソフタルアミド単位から構成されるメタ型全芳香族ポリアミドとしては、メタフェニレンイソフタルアミド単位が、全繰り返し単位の90モル以上であることが好ましく、さらに好ましくは95モル以上、特に好ましくは100モルである。メタ型全芳香族ポリアミドの原料メタ型芳香族ジアミン成分メタ型全芳香族ポリアミドの原料となるメタ型芳香族ジアミン成分としては、メタフェニレンジアミン、3,4’-ジアミノジフェニルエーテル、3,4’-ジアミノジフェニルスルホン等、および、これらの芳香環にハロゲン、炭素数1~3のアルキル基等の置換基を有する誘導体、例えば、2,4-トルイレンジアミン、2,6-トルイレンジアミン、2,4-ジアミノクロロベンゼン、2,6-ジアミノクロロベンゼン等を例示することができる。なかでも、メタフェニレンジアミンのみ、または、メタフェニレンジアミンを85モル以上、好ましくは90モル以上、特に好ましくは95モル以上含有する混合ジアミンであることが好ましい。メタ型芳香族ジカルボン酸成分メタ型全芳香族ポリアミドを構成するメタ型芳香族ジカルボン酸成分の原料としては、例えば、メタ型芳香族ジカルボン酸ハライドを挙げることができる。メタ型芳香族ジカルボン酸ハライドとしては、イソフタル酸クロライド、イソフタル酸ブロマイド等のイソフタル酸ハライド、および、これらの芳香環にハロゲン、炭素数1~3のアルコキシ基等の置換基を有する誘導体、例えば3-クロロイソフタル酸クロライド等を例示することができる。なかでも、イソフタル酸クロライドそのもの、または、イソフタル酸クロライドを85モル以上、好ましくは90モル以上、特に好ましくは95モル以上含有する混合カルボン酸ハライドであることが好ましい。共重合成分上記のメタ型芳香族ジアミン成分とメタ型芳香族ジカルボン酸成分以外で使用しうる共重合成分としては、例えば、芳香族ジアミンとして、パラフェニレンジアミン、2,5-ジアミノクロルベンゼン、2,5-ジアミノブロムベンゼン、アミノアニシジン等のベンゼン誘導体、1,5-ナフチレンジアミン、4,4’-ジアミノジフェニルエーテル、4,4’-ジアミノジフェニルケトン、4,4’-ジアミノジフェニルアミン、4,4’-ジアミノジフェニルメタン等が挙げられる。一方、芳香族ジカルボン酸成分としては、テレフタル酸クロライド、1,4-ナフタレンジカルボン酸クロライド、2,6-ナフタレンジカルボン酸クロライド、4,4’-ビフェニルジカルボン酸クロライド、4,4’-ジフェニルエーテルジカルボン酸クロライド等が挙げられる。これらの共重合成分の共重合比は、あまりに多くなりすぎるとメタ型全芳香族ポリアミドの特性が低下しやすいため、ポリアミドの全ジアミン成分および全酸成分を基準として、それぞれ15モル以下とすることが好ましい。特に、好適なメタ型全芳香族ポリアミドは、上記した通り、全繰返し単位の90モル以上がメタフェニレンイソフタルアミド単位であるポリアミドであり、なかでもポリメタフェニレンイソフタルアミドが特に好ましい。[メタ型全芳香族ポリアミドの製造方法]メタ型全芳香族ポリアミドの製造方法は、特に限定されるものではなく、例えば、メタ型芳香族ジアミン成分とメタ型芳香族ジカルボン酸クロライド成分とを原料とした溶液重合や界面重合等により製造することができる。なお、本発明に用いられる繊維を形成するメタ型全芳香族ポリアミドの分子量は、繊維を形成し得る程度であれば特に限定されるものではない。一般に、十分な物性の繊維を得るには、濃硫酸中、ポリマー濃度100mg/100mL硫酸で30°Cにおいて測定した固有粘度I.V.が、1.0~3.0の範囲となる分子量を有するポリマーが適当であり、1.2~2.0の範囲となるポリマーが特に好ましい。<メタ型全芳香族ポリアミド繊維の製造方法>本発明に用いるメタ型全芳香族ポリアミド繊維は、例えば上記の製造方法によって得られた芳香族ポリアミドを用いて、例えば、以下に説明する紡糸液調製工程、紡糸凝固工程、可塑延伸浴延伸工程、洗浄工程、乾熱処理工程、熱延伸工程を経て製造される。[紡糸液調製工程]紡糸液調製工程においては、メタ型全芳香族ポリアミドをアミド系溶媒に溶解して、紡糸液メタ型全芳香族ポリアミド重合体溶液を調製する。紡糸液の調製にあたっては、通常、アミド系溶媒を用い、使用されるアミド系溶媒としては、N-メチル-2-ピロリドンNMP、ジメチルホルムアミドDMF、ジメチルアセトアミドDMAc等を例示することができる。これらのなかでは溶解性と取り扱い安全性の観点から、NMPまたはDMAcを用いることが好ましい。溶液濃度としては、次工程である紡糸凝固工程での凝固速度および重合体の溶解性の観点から、適当な濃度を適宜選択すればよく、例えば、ポリマーがポリメタフェニレンイソフタルアミド等のメタ型全芳香族ポリアミドで、溶媒がNMP等のアミド系溶媒である場合には、通常は10~30質量の範囲とすることが好ましい。[紡糸凝固工程]紡糸凝固工程においては、上記で得られた紡糸液メタ型全芳香族ポリアミド重合体溶液を凝固液中に紡出して凝固させて凝固糸を得る。紡糸装置としては特に限定されるものではなく、従来公知の湿式紡糸装置を使用することができる。また、安定して湿式紡糸できるものであれば、紡糸口金の紡糸孔数、配列状態、孔形状等は特に制限する必要はなく、例えば、孔数が1,000~20,000個、紡糸孔径が0.07~0.2mmのスフ用の多ホール紡糸口金等を用いてもよい。また、紡糸口金から紡出する際の紡糸液メタ型全芳香族ポリアミド重合体溶液の温度は、20~90°Cの範囲が適当である。本発明に用いる繊維を得るためには、特定の凝固浴を用いることが重要であり、凝固浴として、実質的に無機塩を含まない、アミド系溶媒、例えばDMAcN、N-ジメチルアセトアミドの濃度50~60質量の水溶液を用い、浴液の温度を10~30°Cの範囲とする。アミド系溶媒の濃度が50~60質量の水溶液を、浴液の温度10~30°Cの範囲として用いることが必須であり、アミド系溶媒の濃度を53~60質量、浴液の温度を10~25°Cとすることが好ましい。さらには、アミド系溶媒の濃度を55~60質量、浴液の温度を10~20°Cとすることが特に好ましい。アミド系溶媒好ましくはNMPまたはDMAcの濃度が50質量未満では、得られる凝固糸表面に形成されるスキンが厚い構造となってしまい、後の洗浄工程における洗浄効率が低下し、繊維の残存溶媒量を低減させることが困難となる。一方、アミド系溶媒好ましくはNMPまたはDMAcの濃度が60質量を超える場合には、繊維内部に至るまで均一な凝固を行うことができず、このためやはり、繊維の残存溶媒量を低減させることが困難となる。また、本発明に用いる繊維を得るためには、特定の凝固浴を用いるとともに、特定範囲の紡糸ドラフトで凝固糸を引き上げることが必須であり、紡糸ドラフトは0.1~0.5の範囲とする。0.1~0.4の範囲とすることが好ましく、0.1~0.3の範囲とすることがさらに好ましい。紡糸ドラフトが0.1未満の場合には、凝固糸の張力が低すぎるため隣接する単糸同士が接触してしまい、工程調子が不調となり、凝固糸を引き上げることが困難となる。一方、紡糸ドラフトが0.5を超える場合には、凝固液による液抵抗が大きくなるため凝固糸表層部分の脱溶媒が進行し、スキン層を形成してしまう。その結果、均一な繊維構造が得られないため繊維の物性が低下するばかりでなく、後の洗浄工程における洗浄効率が低下し、繊維の残存溶媒量を低減させることが困難となる。なお、凝固浴中への繊維の浸漬時間は、0.1~30秒の範囲が適当である。ここで、実質的に無機塩を含まない凝固液とは、実質的にアミド系溶媒と水だけで構成される凝固液を意味する。しかしながら、塩化カルシウム、水酸化カルシウム等の無機塩類がポリマー溶液中から抽出されてくるため、実際には、凝固液にはこれらの塩類が少量含まれる。工業的な実施における塩類の好適濃度は、凝固液全体に対して0.3質量~10質量の範囲である。無機塩濃度を0.3質量未満とするためには、凝固液の回収プロセスにおける精製のための回収コストが著しく高くなるため適切ではない。一方で、無機塩濃度が10質量を超える場合には、凝固速度が遅くなることから、紡糸口金から吐出された直後の繊維に融着が発生しやすくなり、また、凝固時間が長時間となるため凝固設備を大型化せざるを得なくなり好ましくない。凝固浴の条件および紡糸ドラフトを上記の通りに設定することにより、繊維表面に形成されるスキンを薄くし、繊維内部まで均一な構造にすることができ、さらに、得られる繊維の破断伸度を向上させることができる。かかる紡糸凝固工程により、凝固浴中で多孔質のメタ型全芳香族ポリアミドの凝固糸からなる繊維トウが形成され、その後、凝固浴から空気中へ引き出される。[可塑延伸浴延伸工程]可塑延伸浴延伸工程においては、凝固浴にて凝固して得られた繊維が可塑状態にあるうちに、可塑延伸浴中にて繊維を延伸処理する。可塑延伸浴液としては特に限定されるものではなく、従来公知のものを採用することができる。例えば、アミド系溶媒の水溶液からなり、塩類が実質的に含まれない水溶液を用いることができ、工業的には、上記凝固浴に用いたものと同じ種類の溶媒を用いることが特に好ましい。すなわち、重合体溶液、凝固浴および可塑延伸浴に用いるアミド系溶媒は同種であることが好ましく、N-メチル-2-ピロリドンNMPまたはN、N-ジメチルアセトアミドDMAcの単独溶媒、または、NMPまたはDMAcを含む2種以上からなる混合溶媒を用いることが特に好ましい。同種のアミド系溶媒を用いることによって、回収工程を統合簡略化することができ、経済的に有益となる。可塑延伸浴の温度と組成とはそれぞれ密接な関係にあるが、アミド系溶媒の質量濃度が20~70質量、かつ、温度が20~70°Cの範囲であれば、好適に用いることができる。この範囲より低い領域では、多孔質繊維状物の可塑化が十分に進まず、可塑延伸において十分な延伸倍率をとることが困難となる。一方で、これの範囲より高い領域では、多孔質繊維の表面が溶解して融着するため、良好な製糸が困難となる。本発明に用いる繊維を得るためには、可塑延伸浴中の延伸倍率を、3.5~10.0倍の範囲とする必要があり、さらに好ましくは4.0~6.5倍の範囲とする。可塑延伸浴中の延伸を当該倍率の範囲で行い、延伸による分子鎖配向を上げることにより、最終的に得られる繊維の破断強度を確保することができる。可塑延伸浴中での延伸倍率が3.5倍未満である場合には、5.0cN/dtex以上の破断強度を有する繊維を得ることが困難となる。一方で、延伸倍率が10.0倍を超える場合には、単糸切れが発生するため、生産安定性が悪くなる。可塑延伸浴の温度は、20~90°Cの範囲が好ましい。温度が20~90°Cの範囲にある場合には、工程調子が良いため好ましい。上記温度は、さらに好ましくは20~60°Cである。[洗浄工程]洗浄工程においては、可塑延伸浴にて延伸された繊維を十分に洗浄する。洗浄は、得られる繊維の品質面に影響を及ぼすことから、多段で行うことが好ましい。特に、洗浄工程における洗浄浴の温度および洗浄浴液中のアミド系溶媒の濃度は、繊維からのアミド系溶媒の抽出状態および洗浄浴からの水の繊維中への浸入状態に影響を与える。このため、これらを最適な状態とする目的においても、洗浄工程を多段とし、温度条件およびアミド系溶媒の濃度条件を制御することが好ましい。温度条件およびアミド系溶媒の濃度条件については、最終的に得られる繊維の品質を満足できるものであれば特に限定されるものではないが、最初の洗浄浴を60°C以上の高温とすると、水の繊維中への浸入が一気に起こるため、繊維中に巨大なボイドが生成し、品質の劣化を招く。このため、最初の洗浄浴は、30°C以下の低温とすることが好ましい。繊維中に溶媒が残っている場合には、高温下での繊維の着色または変色特に黄変を抑制することができず、また、物性低下や収縮、限界酸素指数LOIの低下等を生じさせる。このため、本発明に用いる繊維に含まれる溶媒量は、1.0質量以下とする必要があり、0.5質量以下とすることがより好ましい。特に好ましくは、0.01~0.1質量の範囲である。[乾熱処理工程]本発明に用いる繊維を得るためには、上記洗浄工程を経た繊維に対して、好ましくは、乾熱処理工程を実施する。乾熱処理工程においては、上記洗浄工程により洗浄が実施された繊維を、好ましくは100~250°C、さらに好ましくは100~200°Cの範囲で、乾燥熱処理する。ここで、乾熱処理は、特に限定されないが、定長下が好ましい。洗浄工程の後、乾燥熱処理を引き続いて施すと、ポリマーの流動性を適度に向上させ、配向が進む一方で結晶化を抑制し、繊維の緻密化を促進することができる。なお、上記の乾熱処理の温度は、熱板、加熱ローラー等の繊維加熱手段の設定温度をいう。[熱延伸工程]続いて、上記乾熱処理工程を経た繊維に対して、熱延伸工程を施す。熱延伸工程においては、310~335°Cで熱処理を加えながら、1.2~1.8倍の延伸を実施することが好ましい。熱延伸工程における熱処理温度が335°Cを超える高温の場合には、糸が着色し、また、激しく劣化して、破断強度が低下するばかりか、場合によっては断糸することがある。一方、310°Cを下回る温度では、繊維の十分な結晶化を達成することができず、所望の繊維物性、すなわち破断強度等の力学的特性および熱的特性を発現することが困難となる。熱延伸工程における処理温度と得られる繊維の密度とには、密接な関係がある。特に良好な繊維密度の製品を得るためには、熱延伸工程における熱処理温度を、310~335°Cの範囲とすることが好ましい。また、熱延伸工程における熱処理温度を310~335°Cの範囲とすることにより、300°C乾熱収縮率が5.0以下となる繊維を得ることができる。なお、熱処理は、乾熱処理とすることが特に好ましく、熱延伸工程における熱処理温度は、熱板、加熱ローラー等の繊維加熱手段の設定温度をいう。また、熱延伸工程における延伸倍率は、得られる繊維の強度および弾性率の発現に密接な関係がある。本発明に用いる繊維を得るためには、通常、1.2~1.8倍、好ましくは1.2~1.5倍の範囲に設定することが好ましく、当該範囲とすることで、良好な熱延伸性を保持しつつ、必要となる強度および弾性率を発現させることができる。<メタ型全芳香族ポリアミド繊維からなる紡績糸>本発明のメタ型全芳香族ポリアミド繊維からなる紡績糸は、上記の特定のメタ型全芳香族ポリアミド繊維から作製さえる。以下に、その物性を説明する。[メタ型全芳香族ポリアミド繊維からなる紡績糸の物性]強度保持率耐酸性本発明の紡績糸は、その耐酸性として、25°Cで20質量硫酸水溶液中に600時間浸漬した後の強度保持率が70以上であることが好ましい。75以上であることがさらに好ましく、80以上であることが特に好ましい。強度保持率が70未満である場合には、本発明の紡績糸を、長期間にわたって酸性雰囲気で使用した場合に、繊維の機械的強度が低下して劣化が起こり、ひいては破損してしまう。強度保持率を70以上とするためには、紡績糸を構成する繊維として、スキンコアを有しない凝固形態となるよう凝固浴の成分あるいは条件を調節し、かつ、洗浄工程を経た後に特定温度で乾熱処理を実施した繊維を用いる。なお、本発明における25°Cで20質量硫酸水溶液中に600時間浸漬した後の強度保持率耐酸性とは、以下の方法で得られる値をいう。強度保持率耐酸性の測定方法セパラブルフラスコへ20質量の硫酸水溶液を入れ、紡績糸1000mmを浸漬する。続いて、セパラブルフラスコを恒温水溶液中に浸漬し、温度25°Cに維持し、紡績糸を600時間浸漬する。浸漬前後の紡績糸につき、破断強度の測定をそれぞれ実施し、浸漬後の紡績糸の強度保持率を求める。[メタ型全芳香族ポリアミド繊維からなる紡績糸の用途]本発明のメタ型全芳香族ポリアミド繊維からなる紡績糸は、その耐熱性、耐炎性、耐酸性を活かし、各種の用途に応用することができる。例えば、自動車用途やバグフィルター用途に用いられるフィルター用スクリムを構成する紡績糸として、好適に使用することができる。<メタ型全芳香族ポリアミド繊維からなる紡績糸の製造方法>本発明のメタ型全芳香族ポリアミド繊維からなる紡績糸は、公知の方法により製造される。すなわち、上記で得られたメタ型全芳香族ポリアミド繊維トウに捲縮を付与したのち、短くカットし、打綿、梳綿、練条、粗紡、巻返し工程を経て、紡績糸を得る。[捲縮工程]紡績糸を得るためには、先ず、メタ型全芳香族ポリアミド長繊維に捲縮を施す。捲縮を施す方法としては、特に限定されるものではなく、公知の方法を採用することができる。捲縮工程にて付与される捲縮数としては、例えば5~20T/in、捲縮度としては、例えば5~20を例示することができるが、特に限定されるものではない。[カット工程]引き続き、捲縮処理が施された長繊維をカットすることにより、紡績工程に付すための短繊維を得る。カットする方法は特に限定されるものではなく、公知の方法を採用することができる。例えば、ギロチンカッターを用いて、長繊維を所定の繊維長にカットする方法が挙げられる。また、カット長も特に限定されるものではなく、例えば、10~500mm程度が挙げられる。[紡績工程]続いて、捲縮処理が施された短繊維に対して打綿、梳綿、練条、粗紡、精紡、仕上等を行うことで、紡績糸を得ることができる。紡績工程は特に限定されるものではなく、公知の方法を採用することができる。以下、実施例等をあげて本発明をさらに具体的に説明するが、本発明は、これらの実施例等によって何等限定されるものではない。<測定方法>実施例および比較例における各物性値は、下記の方法で測定した。[固有粘度IV]重合体溶液から芳香族ポリアミドポリマーを単離して乾燥した後、濃硫酸中、ポリマー濃度100mg/100mL硫酸で30°Cにおいて測定した。[単糸繊度]JISL1015に準じ、正量繊度のA法に準拠した測定を実施し、見掛け繊度にて表記した。[繊維の破断強度、破断伸度、初期弾性率]引張試験機インストロン社製、型式:5565を用いて、JISL1015に基づき、以下の条件で測定した。測定条件つかみ間隔:20mm初荷重:0.044cN1/20g/dtex引張速度:20mm/分[繊維中に残存する溶媒量残存溶媒量N]洗浄工程の出側にて繊維をサンプリングし、該繊維を遠心分離機回転数5,000rpmに10分かけ、このときの繊維質量M1を測定した。この繊維を、質量M2gのメタノール中で4時間煮沸し、繊維中のアミド系溶媒および水を抽出した。抽出後の繊維を105°C雰囲気下で2時間乾燥し、乾燥後の繊維質量Pを測定した。また、抽出液中に含まれるアミド系溶媒の質量濃度Cを、ガスクロマトグラフにより求めた。繊維中に残存する溶媒量アミド系溶媒質量Nは、上記のM1、M2、P、およびCを用いて、下記式により算出した。N=[C/100]×[M1M2-P/P]×100[紡績糸の破断強度、破断伸度]JISL1095に基づき、インストロン社製型番5565を用いて、以下の条件で測定した。測定条件つかみ間隔:500mm初荷重:0.074cN/dtex引張速度:250mm/分[繊維および紡績糸の強度保持率耐酸性]セパラブルフラスコへ20質量の硫酸水溶液を入れ、繊維51mmまたは紡績糸1000mmを浸漬固定した。続いて、セパラブルフラスコを恒温水槽中に浸漬し、温度25°Cに維持し、当該繊維または紡績糸を600時間浸漬した。浸漬前後の繊維または紡績糸につきそれぞれ、上記の測定方法によって破断強度の測定を実施し、浸漬後の繊維または紡績糸の強度保持率を求めた。<実施例1>[メタ型全芳香族ポリアミド繊維の製造]紡糸原液紡糸用ドープ調整工程特公昭47-10863号公報記載の方法に準じた界面重合法により製造した、固有粘度IVが1.9のポリメタフェニレンイソフタルアミド粉末20.0質量部を、-10°Cに冷却したN、N-ジメチルアセトアミドDMAc80.0質量部中に懸濁させ、スラリー状にした。引き続き、懸濁液を60°Cまで昇温してポリメタフェニレンイソフタルアミド粉末を溶解させ、透明なポリマー溶液を得た。紡糸凝固工程得られたポリマー溶液を紡糸原液として、孔径0.11mm、孔数1500の紡糸口金から、浴温度30°Cの凝固浴中に吐出して紡糸した。凝固液の組成は、水/DMAc質量比=45/55であり、凝固浴中に糸速7m/分、紡糸ドラフト0.20で吐出して紡糸した。可塑延伸工程引き続き、温度40°Cの水/DMAc質量比=40/60の組成の可塑延伸浴中にて5.0倍の延伸倍率で延伸を行った。洗浄工程可塑延伸の後、20°Cの水/DMAc質量比=70/30の浴浸漬長1.8m、続いて20°Cの水浴浸漬長3.6m、60°Cの温水浴浸漬長5.4m、さらに、80°Cの温水浴7.2mに順次通して十分に洗浄を行った。乾燥熱処理工程洗浄後の繊維について、引き続き、表面温度150°Cの熱ローラーにて定張下で乾燥熱処理を行った。熱延伸工程引き続き、表面温度330°Cの熱ローラーにて、熱処理を加えながら1.3倍に延伸する熱延伸工程を実施し、最終的にポリメタフェニレンイソフタルアミド繊維を得た。[メタ型全芳香族ポリアミド繊維の測定評価]得られた繊維トウに対し、各種の測定評価を実施した。結果を表1に示す。[紡績糸の作製]得られた繊維のトウ総繊度11万Dtexに押込捲縮を付与した後、2インチにカットし、通常の紡績工程を通して20番手平の紡績糸を得た。紡績糸の物性得られた紡績糸の破断強度は2.3cN/dtexであり、耐酸性強度保持率は80であった。結果を表1に示す。<実施例2>[メタ型全芳香族ポリアミド繊維の製造]紡糸原液紡糸用ドープ調製工程乾燥窒素雰囲気下の反応容器に、水分率が100ppm以下のN,N-ジメチルアセトアミドDMAc721.5質量部を秤量し、このDMAc中にメタフェニレンジアミン97.2質量部50.18モルを溶解させ、0°Cに冷却した。この冷却したDMAc溶液に、さらにイソフタル酸クロライド以下IPCと略す181.3質量部49.82モルを徐々に攪拌しながら添加し、重合反応を行った。粘度変化が止まった後、40分攪拌を継続し、重合反応を完了させた。次に、平均粒径が10μm以下の水酸化カルシウム粉末を66.6質量部秤量し、重合反応が完了したポリマー溶液に対してゆっくり加え、中和反応を実施した。水酸化カルシウムの投入が完了した後、さらに40分間攪拌して、透明なポリマー溶液を得た。得られたポリマー溶液からポリメタフェニレンイソフタルアミドを単離してIVを測定したところ、1.25であった。また、ポリマー溶液中のポリマー濃度は、20であった。紡糸凝固工程得られたポリマー溶液を紡糸原液として、孔径0.15mm、孔数1500の紡糸口金から、浴温度30°Cの凝固浴中に吐出して紡糸した。凝固液の組成は、水/NMP量比=45/55であり、凝固浴中に糸速5m/分、紡糸ドラフト0.16で吐出して紡糸した。可塑延伸工程引き続き、温度40°Cの水/NMP量比=40/60の組成の可塑延伸浴中にて6.0倍の延伸倍率で延伸を行った。洗浄工程可塑延伸の後、20°Cの水/NMP量比=70/30の浴浸漬長1.8m、続いて20°Cの水浴浸漬長3.6m、60°Cの温水浴浸漬長5.4m、さらに、80°Cの温水浴7.2mに順次通して十分に洗浄を行った。乾燥熱処理工程洗浄後の繊維について、引き続き、表面温度150°Cの熱ローラーにて定張下で乾燥熱処理を行った。熱延伸工程引き続き、表面温度330°Cの熱ローラーにて、熱処理を加えながら1.2倍に延伸する熱延伸工程を実施し、最終的にポリメタフェニレンイソフタルアミド繊維を得た。[メタ型全芳香族ポリアミド繊維の測定評価]得られた繊維トウに対し、各種の測定評価を実施した。結果を表1に示す。[紡績糸の作製]得られた繊維を用いて、実施例1と同様に20番手平の紡績糸を作製した。[紡績糸の物性]得られた紡績糸の破断強度は2.2cN/dtexであり、耐酸性強度保持率は84であった。結果を表1に示す。<比較例1>[メタ型全芳香族ポリアミド繊維の作製]紡糸工程において、用いた口金を孔径0.07mmへ変更し、紡糸ドラフトを0.63とした以外は、実施例1と同様にしてポリメタフェニレンイソフタルアミド繊維を製造した。得られた繊維についての各種測定結果を表1に示す。[紡績糸の作製]得られた繊維を用いて、実施例1と同様に20番手平の紡績糸を作製した。[紡績糸の物性]得られた紡績糸の破断強度は3.5cN/dtexであり、耐酸性強度保持率は59であった。結果を表1に示す。<比較例2>[メタ型全芳香族ポリアミド繊維の作製]紡糸工程において、用いた口金を孔径0.11mmへ変更し、紡糸ドラフトを0.06とした以外は、実施例1と同様にしてポリメタフェニレンイソフタルアミド繊維を製造した。得られた繊維についての各種測定結果を表1に示す。[紡績糸の作製]得られた繊維を用いて、実施例1と同様に20番手平の紡績糸を作製した。[紡績糸の物性]得られた紡績糸の破断強度は1.5cN/dtexであり、耐酸性強度保持率は52であった。結果を表1に示す。<比較例3>[メタ型全芳香族ポリアミド繊維の作製]紡糸原液紡糸用ドープ調製工程において、用いる溶媒をN-メチル-2-ピロリドンNMPに変更してポリマー溶液を製造し、紡糸工程において、用いた口金を孔径0.26mmへ変更し、紡糸ドラフトを1.13とした以外は、実施例1と同様にしてポリメタフェニレンイソフタルアミド繊維を製造した。得られた繊維についての各種測定結果を表1に示す。[紡績糸の作製]得られた繊維を用いて、実施例1と同様に20番手平の紡績糸を作製した。[紡績糸の物性]得られた紡績糸の破断強度は1.9cN/dtexであり、耐酸性強度保持率は54であった。結果を表1に示す。"